(57)【特許請求の範囲】
【請求項１】
厚さ方向に均一な第一キャリア濃度を有する炭化珪素基板と、
前記炭化珪素基板の上に設けられたキャリア濃度遷移層と、
前記キャリア濃度遷移層の上に設けられ、厚さ方向に均一な第二キャリア濃度を有し、前記第二キャリア濃度は前記第一キャリア濃度よりも低いエピタキシャル層と、
を備え、
前記キャリア濃度遷移層のキャリア濃度は、厚さ方向に濃度勾配を有し、
前記濃度勾配は、前記キャリア濃度遷移層の直下にある層と前記キャリア濃度遷移層との界面から離れるほどキャリア濃度が連続的に低下するような勾配であり、かつ前記キャリア濃度遷移層の内部で前記界面から離れるほど小さな低下率でキャリア濃度が低下するような勾配であり、
Ｘを前記キャリア濃度遷移層内の膜厚比率とし、
前記膜厚比率とは、前記キャリア濃度遷移層の厚さ方向位置を前記キャリア濃度遷移層の膜厚で除したものであり、
Ｘは０≦Ｘ≦１の定義域を有する変数であり、
Ｙを前記キャリア濃度遷移層内のキャリア濃度比率とし、
前記キャリア濃度比率とは、０＜Ｘ≦１の範囲における前記キャリア濃度遷移層のキャリア濃度を、Ｘ＝０における前記キャリア濃度遷移層のキャリア濃度で除したものであり、
下記の式（ａ１）と式（ａ２）とで挟まれる濃度範囲を予め定めた場合に、
【数１】
0006743905.tif 000011
【数２】
0006743905.tif 000012
前記キャリア濃度遷移層の前記キャリア濃度が、前記濃度範囲内に収まる前記濃度勾配を有する炭化珪素半導体ウエハ。
【請求項２】
下記の式（ａ３）と式（ａ４）とで挟まれる濃度範囲を予め定めた場合に、
【数３】
0006743905.tif 000013
【数４】
0006743905.tif 000014
前記キャリア濃度遷移層の前記キャリア濃度が、前記式（ａ３）と前記式（ａ４）とで挟まれる濃度範囲内に収まる濃度勾配を有する請求項１に記載の炭化珪素半導体ウエハ。
【請求項３】
前記キャリア濃度遷移層の厚さは、０．３μｍ〜１０．０μｍの範囲内である請求項１または２に記載の炭化珪素半導体ウエハ。
【請求項４】
前記キャリア濃度遷移層の直上にある層が、前記エピタキシャル層であり、
前記キャリア濃度遷移層の前記直下にある層が、前記炭化珪素基板であり、
前記第一キャリア濃度が、前記第二キャリア濃度よりも、１０〜１０００倍高い請求項１〜３のいずれか１項に記載の炭化珪素半導体ウエハ。
【請求項５】
前記キャリア濃度遷移層の直上にある層が、前記エピタキシャル層であり、
前記炭化珪素基板と前記キャリア濃度遷移層との間に、厚さ方向に均一な第三キャリア濃度を有する他のエピタキシャル層が設けられ、
前記キャリア濃度遷移層の前記直下にある層が、前記他のエピタキシャル層であり、
前記第三キャリア濃度は、前記第二キャリア濃度よりも１０〜１０００倍高い請求項１〜３のいずれか１項に記載の炭化珪素半導体ウエハ。
【請求項６】
前記キャリア濃度遷移層と前記エピタキシャル層との間に、厚さ方向に均一な第三キャリア濃度を有する他のエピタキシャル層が設けられ、
前記キャリア濃度遷移層の直上にある層が、前記他のエピタキシャル層であり、
前記キャリア濃度遷移層の前記直下にある層が、前記炭化珪素基板であり、
前記第一キャリア濃度は、前記第三キャリア濃度よりも１０〜１０００倍高い請求項１〜３のいずれか１項に記載の炭化珪素半導体ウエハ。
【請求項７】
前記キャリア濃度遷移層が、第一キャリア濃度遷移層であり、
前記炭化珪素基板と前記第一キャリア濃度遷移層との間および前記第一キャリア濃度遷移層と前記エピタキシャル層との間のうち少なくとも一箇所に、第二キャリア濃度遷移層が設けられ、
前記第二キャリア濃度遷移層のキャリア濃度は、厚さ方向に濃度勾配を有し、
前記第二キャリア濃度遷移層の前記濃度勾配は、前記第二キャリア濃度遷移層の直下にある層と前記第二キャリア濃度遷移層との間の他の界面から離れるほどキャリア濃度が連続的に低下するような勾配でありかつ前記第二キャリア濃度遷移層の内部で前記他の界面から離れるほど小さな低下率でキャリア濃度が低下するような勾配である請求項１または２に記載の炭化珪素半導体ウエハ。
【請求項８】
厚さ方向に均一な第一キャリア濃度を有する炭化珪素基板と、
前記炭化珪素基板の上に設けられたキャリア濃度遷移層と、
前記キャリア濃度遷移層の上に設けられ、厚さ方向に均一な第二キャリア濃度を有し、前記第二キャリア濃度は前記第一キャリア濃度よりも低いエピタキシャル層と、
を備え、
前記キャリア濃度遷移層のキャリア濃度は、厚さ方向に濃度勾配を有し、
前記濃度勾配は、前記キャリア濃度遷移層の直下にある層と前記キャリア濃度遷移層との界面から離れるほどキャリア濃度が連続的に低下するような勾配であり、かつ前記キャリア濃度遷移層の内部で前記界面から離れるほど小さな低下率でキャリア濃度が低下するような勾配であり、
Ｘを前記キャリア濃度遷移層内の膜厚比率とし、
前記膜厚比率とは、前記キャリア濃度遷移層の厚さ方向位置を前記キャリア濃度遷移層の膜厚で除したものであり、
Ｘは０≦Ｘ≦１の定義域を有する変数であり、
Ｙを前記キャリア濃度遷移層内のキャリア濃度比率とし、
前記キャリア濃度比率とは、０＜Ｘ≦１の範囲における前記キャリア濃度遷移層のキャリア濃度を、Ｘ＝０における前記キャリア濃度遷移層のキャリア濃度で除したものであり、
下記の式（ｂ１）と式（ｂ２）とで挟まれる濃度範囲を予め定めた場合に、
【数５】
0006743905.tif 000015
【数６】
0006743905.tif 000016
前記キャリア濃度遷移層の前記キャリア濃度が、前記濃度範囲内に収まる濃度勾配を有する炭化珪素半導体チップ。
【請求項９】
請求項８に記載の炭化珪素半導体チップと、
前記炭化珪素半導体チップにおける前記エピタキシャル層の表面に設けられたトランジスタ表面構造と、
前記炭化珪素半導体チップの裏面に設けられた裏面電極と、
を備える炭化珪素半導体装置。
【請求項１０】
請求項８に記載の炭化珪素半導体チップと、
前記炭化珪素半導体チップにおける前記エピタキシャル層の表面に設けられたショットキーバリアダイオード表面構造と、
前記炭化珪素半導体チップの裏面に設けられた裏面電極と、
を備える炭化珪素半導体装置。
【請求項１１】
厚さ方向に均一な第一キャリア濃度を有する炭化珪素基板を準備する第１工程と、
成長ガスおよびドーパントガスを供給することで、前記炭化珪素基板の上にキャリア濃度遷移層を設ける第２工程と、
前記キャリア濃度遷移層の上に、厚さ方向に均一な第二キャリア濃度を有し前記第二キャリア濃度が前記第一キャリア濃度よりも低いエピタキシャル層を設ける第３工程と、
を備え、
前記第２工程は、前記キャリア濃度遷移層のキャリア濃度が厚さ方向に濃度勾配を有するように前記成長ガスおよび前記ドーパントガスの流量を制御するものであり、
前記濃度勾配は、前記キャリア濃度遷移層の直下にある層と前記キャリア濃度遷移層との界面から離れるほどキャリア濃度が連続的に低下するような勾配であり、かつ前記キャリア濃度遷移層の内部で前記界面から離れるほど小さな低下率でキャリア濃度が低下するような勾配であり、
Ｘを前記キャリア濃度遷移層内の膜厚比率とし、
前記膜厚比率とは、前記キャリア濃度遷移層の成長開始以後の前記キャリア濃度遷移層の成長途中の厚みを前記キャリア濃度遷移層の膜厚設計値で除したものであり、
Ｘは０≦Ｘ≦１の定義域を有する変数であり、
Ｙを前記キャリア濃度遷移層内のキャリア濃度比率とし、
前記キャリア濃度比率とは、０＜Ｘ≦１の範囲における前記キャリア濃度遷移層のキャリア濃度を、Ｘ＝０における前記キャリア濃度遷移層のキャリア濃度で除したものであり、
下記の式（ｃ１）と式（ｃ２）とで挟まれる濃度範囲を予め定めた場合に、
【数７】
0006743905.tif 000017
【数８】
0006743905.tif 000018
前記第２工程は、前記キャリア濃度遷移層の前記キャリア濃度が前記濃度範囲内に収まる濃度勾配を有するように前記成長ガスおよび前記ドーパントガスの流量を制御するものである炭化珪素半導体装置の製造方法。
【請求項１２】
前記第２工程において、前記成長ガスを時間経過に応じて連続的に増加させると同時に、前記ドーパントガスを時間経過に応じて連続的に減少させる請求項１１に記載の炭化珪素半導体装置の製造方法。
【請求項１３】
前記第２工程と前記第３工程とで前記成長ガスおよび前記ドーパントガスの導入を継続することで前記キャリア濃度遷移層と前記エピタキシャル層とを連続して成長させる請求項１１または１２に記載の炭化珪素半導体装置の製造方法。
【発明の詳細な説明】
【技術分野】
【０００１】
本発明は、炭化珪素半導体ウエハ、炭化珪素半導体チップ、および炭化珪素半導体装置の製造方法に関するものである。
【背景技術】
【０００２】
炭化珪素は、次世代のパワー半導体材料として期待されている。炭化珪素基板上に成長されるエピタキシャル層は、具体的にはパワーデバイスの耐圧保持層となるドリフト層を含む。パワーデバイス用の炭化珪素基板は、Ｎ型の場合、１０１８〜１０１９ｃｍ−３オーダーのキャリア濃度が一般的である。これに対し、ドリフト層のキャリア濃度は、１０１５〜１０１６ｃｍ−３オーダーである。従って、パワーデバイス用途では、炭化珪素基板のキャリア濃度がドリフト層のキャリア濃度よりも１０倍〜１０００倍程度高いのが普通である。炭化珪素の格子定数はキャリア濃度に依存している。具体的にはキャリア濃度が高いほど格子定数が小さくなる。キャリア濃度の違いから、ドリフト層などのエピタキシャル層と炭化珪素基板との界面で、エピタキシャル層に圧縮応力がかかる。その応力が原因となり、エピタキシャル層に転位または結晶欠陥が発生してしまう。結晶品質が低下することでキャリアの移動が阻害され、デバイス特性の劣化を招くおそれがあった。【０００３】
上記の問題点への対策として、炭化珪素基板の上にバッファ層をエピタキシャル成長させた後に、このバッファ層上にドリフト層をエピタキシャル成長させる技術が知られている。これにより、中間的なキャリア濃度を有するバッファ層を炭化珪素基板とドリフト層との間に設けることができる。例えば、日本特開２０００−３１９０９９号公報の段落００５０には、バッファ層のキャリア濃度を階段状に変化させたり、もしくはバッファ層のキャリア濃度に連続的かつ直線的な傾斜を持たせたりする技術が開示されている。
【先行技術文献】
【特許文献】
【０００４】
【特許文献１】日本特開２０００−３１９０９９号公報
【発明の概要】
【発明が解決しようとする課題】
【０００５】
所望の半導体装置を製造するためには、ドリフト層として用いるエピタキシャル層の製造時に膜厚を精度よく管理することが好ましい。エピタキシャル層の膜厚管理には、ＦＴ−ＩＲ法が良く用いられている。ＦＴ−ＩＲ法とは、フーリエ変換赤外分光光度計を用いた反射干渉解析の略称である。ＦＴ−ＩＲ法の原理は、物質間に一定以上の屈折率差がある場合にはその２つの物質の界面で赤外反射が得られることを利用して、膜厚を計測するというものである。ＦＴ−ＩＲ法でエピタキシャル層の厚さを計測するためには、エピタキシャル層の直下の層とエピタキシャル層との界面においてある程度の屈折率差が必要となる。十分な屈折率差を得る観点からは、日本特開２０００−３１９０９９号公報に記載された直線的キャリア濃度勾配を有するバッファ層を用いることは好ましくない。その理由は、直線的キャリア濃度勾配を持たせた場合には、バッファ層の直下の層とバッファ層との界面において赤外反射光を得るために必要な屈折率差を得ることが難しいからである。【０００６】
一方、日本特開２０００−３１９０９９号公報に記載された階段状キャリア濃度勾配を有するバッファ層を用いることも好ましくない。階段状キャリア濃度勾配では、キャリア濃度が不連続的に変化するので、バッファ層と炭化珪素基板との界面における転移および結晶欠陥の抑制を十分に行えないおそれがあった。また、製造上の観点からは、階段状キャリア濃度勾配を有するバッファ層を製造するためには結晶成長の中断が必要であったり、急峻なガス切り替えが必要となったりする。その結果、ガス切り替えに伴う乱流の発生などによってバッファ層の結晶欠陥が増大するという問題があった。【０００７】
本発明は、上述のような課題を解決するためになされたもので、正確な膜厚管理と良好な結晶性とを両立できるように改善された炭化珪素半導体ウエハ、炭化珪素半導体チップ、および炭化珪素半導体装置の製造方法を提供することを目的とする。
【課題を解決するための手段】
【０００８】
本発明にかかる炭化珪素半導体ウエハは、厚さ方向に均一な第一キャリア濃度を有する炭化珪素基板と、前記炭化珪素基板の上に設けられたキャリア濃度遷移層と、前記キャリア濃度遷移層の上に設けられ、厚さ方向に均一な第二キャリア濃度を有し、前記第二キャリア濃度は前記第一キャリア濃度よりも低いエピタキシャル層と、を備える。前記キャリア濃度遷移層のキャリア濃度は、厚さ方向に濃度勾配を有する。前記濃度勾配は、前記キャリア濃度遷移層の直下の層と前記キャリア濃度遷移層との界面から離れるほどキャリア濃度が連続的に低下するような勾配であり、かつ前記キャリア濃度遷移層の内部で前記界面から離れるほど小さな低下率でキャリア濃度が低下するような勾配である。Ｘを前記キャリア濃度遷移層内の膜厚比率とする。前記膜厚比率とは、前記キャリア濃度遷移層の厚さ方向位置を前記キャリア濃度遷移層の膜厚で除したものであり、Ｘは０≦Ｘ≦１の定義域を有する変数である。Ｙを前記キャリア濃度遷移層内のキャリア濃度比率とする。前記キャリア濃度比率とは、０＜Ｘ≦１の範囲における前記キャリア濃度遷移層のキャリア濃度を、Ｘ＝０における前記キャリア濃度遷移層のキャリア濃度で除したものである。下記の式（ａ１）と式（ａ２）とで挟まれる濃度範囲を予め定めた場合に、前記キャリア濃度遷移層の前記キャリア濃度が、前記濃度範囲内に収まる前記濃度勾配を有する。
【０００９】
【数１】
0006743905.tif 000002
【００１０】
【数２】
0006743905.tif 000003
【００１１】
本発明にかかる炭化珪素半導体チップは、厚さ方向に均一な第一キャリア濃度を有する炭化珪素基板と、前記炭化珪素基板の上に設けられたキャリア濃度遷移層と、前記キャリア濃度遷移層の上に設けられ、厚さ方向に均一な第二キャリア濃度を有し、前記第二キャリア濃度は前記第一キャリア濃度よりも低いエピタキシャル層と、を備える。本発明にかかる炭化珪素半導体チップの前記キャリア濃度遷移層の前記キャリア濃度は、上記本発明にかかる半導体ウエハと同じ前記式（ａ１）と前記式（ａ２）とで挟まれる前記濃度範囲内に収まる前記濃度勾配を有する。
【００１２】
本発明にかかる炭化珪素半導体装置の製造方法は、厚さ方向に均一な第一キャリア濃度を有する炭化珪素基板を準備する第１工程と、成長ガスおよびドーパントガスを供給することで、前記炭化珪素基板の上にキャリア濃度遷移層を設ける第２工程と、前記キャリア濃度遷移層の上に、厚さ方向に均一な第二キャリア濃度を有し前記第二キャリア濃度が前記第一キャリア濃度よりも低いエピタキシャル層を設ける第３工程と、を備える。前記第２工程は、前記キャリア濃度遷移層のキャリア濃度が厚さ方向に濃度勾配を有するように前記成長ガスおよび前記ドーパントガスの流量を制御するものである。前記濃度勾配は、前記キャリア濃度遷移層の直下の層と前記キャリア濃度遷移層との界面から離れるほどキャリア濃度が連続的に低下するような勾配であり、かつ前記キャリア濃度遷移層の内部で前記界面から離れるほど小さな低下率でキャリア濃度が低下するような勾配である。Ｘを前記キャリア濃度遷移層内の膜厚比率とする。前記膜厚比率とは、前記キャリア濃度遷移層の成長開始以後の前記キャリア濃度遷移層の成長途中の厚みを前記キャリア濃度遷移層の膜厚設計値で除したものであり、Ｘは０≦Ｘ≦１の定義域を有する変数である。Ｙを前記キャリア濃度遷移層内のキャリア濃度比率とする。前記キャリア濃度比率とは、０＜Ｘ≦１の範囲における前記キャリア濃度遷移層のキャリア濃度を、Ｘ＝０における前記キャリア濃度遷移層のキャリア濃度で除したものである。下記の式（ｃ１）と式（ｃ２）とで挟まれる濃度範囲を予め定めた場合に、前記第２工程は、前記キャリア濃度遷移層の前記キャリア濃度が前記濃度範囲内に収まる濃度勾配を有するように前記成長ガスおよび前記ドーパントガスの流量を制御するものである。
【００１３】
【数３】
0006743905.tif 000004
【００１４】
【数４】
0006743905.tif 000005
【発明の効果】
【００１５】
本発明によれば、キャリア濃度遷移層の直下にある層との関係でキャリア濃度遷移層のキャリア濃度を適正範囲内に収めるようにしたので、正確な膜厚管理と良好な結晶性とを両立させることができる。
【図面の簡単な説明】
【００１６】
【図１】本発明の実施の形態にかかる炭化珪素ウエハを示す斜視図である。
【図２】本発明の実施の形態にかかる炭化珪素ウエハの断面図である。
【図３】本発明の実施の形態にかかる炭化珪素ウエハの部分拡大図およびキャリア濃度分布を示すグラフである。
【図４】本発明の実施の形態にかかるキャリア濃度遷移層の所定濃度範囲を説明するためのグラフである。
【図５】本発明の実施の形態の変形例にかかる炭化珪素ウエハの部分拡大図およびキャリア濃度分布を示すグラフである。
【図６】本発明の実施の形態の変形例にかかる炭化珪素ウエハの部分拡大図およびキャリア濃度分布を示すグラフである。
【図７】本発明の実施の形態の変形例にかかる炭化珪素ウエハの部分拡大図およびキャリア濃度分布を示すグラフである。
【図８】本発明の実施の形態の変形例にかかる炭化珪素ウエハの部分拡大図およびキャリア濃度分布を示すグラフである。
【図９】本発明の実施の形態にかかる半導体装置を示す図である。
【図１０】本発明の実施の形態にかかる他の半導体装置を示す図である。
【図１１】本発明の実施の形態にかかる半導体装置の製造方法を示すフローチャートである。
【発明を実施するための形態】
【００１７】
実施の形態のウエハ構造．
図１は、本発明の実施の形態にかかる炭化珪素ウエハ１００を示す斜視図である。図２は、本発明の実施の形態にかかる炭化珪素ウエハ１００の断面図である。図２は、図１のＲ−Ｒ´線に沿って炭化珪素ウエハ１００を切断した面を示す。図２に示すように、炭化珪素ウエハ１００は、Ｎ型の炭化珪素基板１と、炭化珪素基板１上に形成されたＮ型のエピタキシャル層であるキャリア濃度遷移層２と、キャリア濃度遷移層２上にエピタキシャル成長されたエピタキシャル層３とで構成されている。このエピタキシャル層３は、後述する半導体装置４０、４２においてドリフト層として用いられる。
【００１８】
炭化珪素は多くの結晶多形を持つことが知られており、パワーデバイス用途としては４Ｈ型が用いられることが多い。炭化珪素は多くの結晶多形を有することから、わずかなエネルギーで別の結晶多形に変わる可能性がある。このため炭化珪素基板１上への炭化珪素エピタキシャル成長では、ステップフロー成長をおこなうのが一般的である。ステップフロー成長では、［０００１］結晶軸から基板面を４〜８°傾けた炭化珪素基板１上に結晶成長が行われることで、炭化珪素基板１上にエピタキシャル成長した層の結晶多形が炭化珪素基板１と同一なものに保持される。具体的には、実施の形態にかかる炭化珪素基板１は、（０００１）面から［１１−２０］方向に４°傾きを持つ。
【００１９】
炭化珪素基板１は、厚さ方向に均一なキャリア濃度を有する。以下、炭化珪素基板１のキャリア濃度を、第一キャリア濃度ＮＳＵＢとも呼称する。エピタキシャル層３は、厚さ方向に均一なキャリア濃度を有する。エピタキシャル層３はドリフト層として用いられることが多い。エピタキシャル層３のキャリア濃度を、以下、第二キャリア濃度ＮＥＰと呼称する。パワーデバイス用の炭化珪素基板は、Ｎ型の場合、１０１８〜１０１９ｃｍ−３オーダーのキャリア濃度が一般的である。炭化珪素基板１の第一キャリア濃度ＮＳＵＢも、１０１８〜１０１９ｃｍ−３である。第二キャリア濃度ＮＥＰは、１０１５〜１０１６ｃｍ−３オーダーである。パワーデバイス用途では、第一キャリア濃度ＮＳＵＢが第二キャリア濃度ＮＥＰよりも１０倍〜１０００倍程度高いのが普通である。
【００２０】
図３は、本発明の実施の形態にかかる炭化珪素ウエハの部分拡大図およびキャリア濃度分布を示すグラフである。図３の紙面左側に示す炭化珪素ウエハ１００の層構造は、図２のＱ部分を拡大したものである。界面３０は、キャリア濃度遷移層２と炭化珪素基板１との界面である。図３の紙面右側に示すグラフは、隣に示した炭化珪素ウエハ１００の層構造位置に対応させてキャリア濃度分布をグラフ化したものである。
【００２１】
キャリア濃度遷移層２のキャリア濃度は、キャリア濃度遷移層２の厚さ方向に濃度勾配を有している。以下、キャリア濃度遷移層２のキャリア濃度を、キャリア濃度ＮＴＲとも呼称する。キャリア濃度ＮＴＲの濃度勾配は、キャリア濃度遷移層２の直下にある層とキャリア濃度遷移層２との界面から膜厚が増加するほどキャリア濃度値が連続的に低下するような勾配である。図３に示すグラフにおいてキャリア濃度ＮＴＲは曲線的なキャリア濃度変化を示している。本実施の形態では、界面３０からの膜厚が増加するほどキャリア濃度値が低下する。炭化珪素ウエハ１００では、キャリア濃度遷移層２の直下にある層とは炭化珪素基板１である。さらに、キャリア濃度ＮＴＲが有する濃度勾配は、界面３０からの距離が増加するほど小さな低下率でキャリア濃度値が低下するような勾配である。従って、界面３０側では膜厚増大に伴ってキャリア濃度値が大きく低下し、キャリア濃度遷移層２とエピタキシャル層３との界面に近づくほどキャリア濃度が緩やかに低下する。なお、本実施の形態にかかるキャリア濃度遷移層２は、厚さ方向には濃度勾配を有するものの、炭化珪素ウエハ１００の平面方向には均一な濃度を持つものとする。つまり、キャリア濃度遷移層２を任意の厚さ位置で切断した切断面の面内においては、キャリア濃度は一定であるものとする。
【００２２】
なお、本実施の形態において「直下にある層」および「直上にある層」という用語を用いる。「直下にある層」とは、特定の層が、他の半導体層を介さずに直接に下方の層と接している場合を意味する。炭化珪素ウエハ１００では炭化珪素基板１上にキャリア濃度遷移層２が直接エピタキシャル成長しているので、キャリア濃度遷移層２の直下にある層は炭化珪素基板１である。「直上にある層」とは、特定の層が、他の半導体層を介さずに直接に上方の層と接している場合を意味する。炭化珪素ウエハ１００ではキャリア濃度遷移層２上にエピタキシャル層３が直接にエピタキシャル成長しているので、キャリア濃度遷移層２の直上にある層はエピタキシャル層３である。
【００２３】
実験の結果から、エピタキシャル層のキャリア濃度は、エピタキシャル成長時における窒素流量に対して比例し、且つエピタキシャル成長速度に対し反比例することがわかっている。この点を利用し、本願発明者は、下記の式（１）〜（４）を解いた。
Ｎｄ−Ｎａ（ｔ）＝Ｎ（ｔ）／Ｇ（ｔ）×Ｎｃ    ・・・（１）
Ｎ（ｔ）＝Ｎｉ＋Ｎ０−Ｎｉ／ｔｂｕｆ×ｔ    ・・・（２）
Ｇ（ｔ）＝（Ｇｍ−Ｇｉ）／ｔｂｕｆ×ｔ＋Ｇｉ    ・・・（３）
Ｔ＝∫Ｇ（ｔ）ｄｔ    ・・・（４）
【００２４】
上記の４つの式を解くことで、下記の式（５）が得られる。
Ｎｄ−Ｎａ（Ｔ）＝（Ａ’／（Ｂ’＋Ｃ’×Ｔ）１／２−Ｄ’）×Ｅ’    ・・・（５）
【００２５】
ここで、上記各種パラメータは、キャリア濃度遷移層２に関する下記のパラメータを表している。Ｎｄ−Ｎａは、キャリア濃度を意味する。ｔは、成長開始からの時間である。Ｎ（ｔ）は、成長時間ｔの時の窒素流量である。Ｇ（ｔ）は、成長時間ｔの時の成長速度である。Ｎｃは、エピタキシャル層への窒素の取込みを規定する定数である。ｔｂｕｆは、キャリア濃度遷移層２の成長時間である。Ｎｉは、キャリア濃度遷移層２の成長を開始した時（ｔ＝０）時の窒素流量である。Ｎ０は、キャリア濃度遷移層２の成長が終了した時（ｔ＝ｔｂｕｆ）の窒素流量である。Ｇｉは、キャリア濃度遷移層２の成長を開始した時（ｔ＝０）の成長速度である。Ｇｍは、キャリア濃度遷移層２の成長が終了した時（ｔ＝ｔｂｕｆ）の成長速度である。Ｔは、キャリア濃度遷移層２の厚さである。
【００２６】
ｔ＝ｔｂｕｆ時におけるキャリア濃度遷移層２の厚みは、下記の式（６）で表される。
Ｔｂｕｆ  ＝Ｇｉ×ｔｂｕｆ  ＋（Ｇｍ＋Ｇｉ）×ｔｂｕｆ／２    ・・・（６）
【００２７】
Ｎｄ−Ｎａをキャリア濃度遷移層２の比率Ｔ／Ｔｂｕｆの変数とすると、下記の式（７）が得られる。
Ｎｄ−Ｎａ（Ｔ／Ｔｂｕｆ）＝（Ａ／（Ｂ＋Ｃ×Ｔ／Ｔｂｕｆ）１／２−Ｄ）×Ｅ    ・・・（７）
【００２８】
キャリア濃度遷移層２の成長を開始したときのキャリア濃度遷移層２のキャリア濃度を、「キャリア濃度初期値」とも呼称する。キャリア濃度遷移層２のキャリア濃度初期値を、Ｎｄ−Ｎａ（Ｔ／Ｔｂｕｆ＝０）と表記する。Ｎｄ−Ｎａ（Ｔ／Ｔｂｕｆ＝０）は定数となるので、下記の式（８）が導出できる。
Ｎｄ−Ｎａ（Ｔ／Ｔｂｕｆ）／Ｎｄ−Ｎａ（Ｔ／Ｔｂｕｆ＝０）＝Ａ／（Ｂ＋Ｃ×Ｔ／Ｔｂｕｆ）１／２−Ｄ    ・・・（８）
【００２９】
Ｎｉ、Ｎ０、Ｇｉ、Ｇｍ、およびＮｃは定数である。Ａ’、Ｂ’、Ｃ’、Ｄ’、Ｅ’、Ａ、Ｂ、Ｃ、およびＤも定数である。定数Ａ’〜Ｄは定数Ｎｉ〜Ｎｃによって構成される。
【００３０】
以下、文字ＹおよびＸを用いて、「膜厚比率」および「キャリア濃度比率」を下記式（９）および式（１０）のように定義する。
Ｙ＝（Ｎｄ−Ｎａ（Ｔ／Ｔｂｕｆ）／Ｎｄ−Ｎａ（Ｔ／Ｔｂｕｆ＝０）    ・・・（９）
Ｘ＝Ｔ／Ｔｂｕｆ    ・・・（１０）
【００３１】
Ｘは、キャリア濃度遷移層２内の「膜厚比率」である。膜厚比率とは、キャリア濃度遷移層２の成長を開始したときからのキャリア濃度遷移層２の成長途中の厚みをキャリア濃度遷移層２の膜厚設計値で除したものである。この膜厚設計値とは、製造工程中におけるキャリア濃度遷移層２の目標膜厚である。炭化珪素ウエハ１００完成後のキャリア濃度遷移層２の膜厚は、キャリア濃度遷移層２の膜厚設計値と同じであるとみなせる。Ｘは変数であり、Ｘの定義域は０≦Ｘ≦１である。Ｘ＝１のときには、炭化珪素ウエハ１００の完成時におけるキャリア濃度遷移層２の厚さ、つまり１００％の厚さを意味している。Ｘ＝０．５の時には、キャリア濃度遷移層２のちょうど半分の厚さ、つまり５０％の厚さを意味している。完成品として提供された炭化珪素ウエハ１００においては、Ｘは、キャリア濃度遷移層２の厚さ方向に沿う任意の位置を、キャリア濃度遷移層２の膜厚設計値で除した値である。
【００３２】
Ｙは、キャリア濃度遷移層２内の「キャリア濃度比率」である。キャリア濃度比率とは、キャリア濃度遷移層２における０＜Ｘ≦１の膜厚範囲におけるキャリア濃度を、キャリア濃度遷移層２のＸ＝０のキャリア濃度で除したものである。
【００３３】
下記の式（１１）において、Ａ＝１．０５、Ｂ＝１．７４×１０−３、Ｃ＝１．００およびＤ＝１．０４を代入すると、第一濃度勾配条件Ｃ１が得られる。さらに、式（１１）にＡ＝１．９５、Ｂ＝１．１１×１０−１、Ｃ＝０．８９およびＤ＝１．５０を代入すると、第二濃度勾配条件Ｃ２が得られる。この第一濃度勾配条件Ｃ１と第二濃度勾配条件Ｃ２とによって挟まれる予め設定された所定濃度範囲Ｓ内で、キャリア濃度遷移層２が有するキャリア濃度ＮＴＲの勾配が設定される。所定濃度範囲Ｓは、図３のハッチング領域である。
【００３４】
【数５】
0006743905.tif 000006
【００３５】
具体的には、式（１２）で定まる第一濃度勾配条件Ｃ１と式（１３）で定まる第二濃度勾配条件Ｃ２とで挟まれた所定濃度範囲Ｓ内で、キャリア濃度遷移層２のキャリア濃度勾配が設定されている。
【００３６】
【数６】
0006743905.tif 000007
【００３７】
【数７】
0006743905.tif 000008
【００３８】
本実施の形態にかかるキャリア濃度遷移層２が設けられることで、下記の様々な効果が得られる。特に、本実施の形態ではキャリア濃度遷移層２が所定濃度範囲Ｓ内で濃度勾配を設定されている。所定濃度範囲Ｓは、第一濃度勾配条件Ｃ１と第二濃度勾配条件Ｃ２の両方を満たすように決定されている。第一濃度勾配条件Ｃ１は、結晶性を良好に保つことでデバイス特性の劣化を抑制するために必要な条件である。第二濃度勾配条件Ｃ２は、ＦＴ−ＩＲ法による膜厚計測を行うために必要な条件である。
【００３９】
有利な効果として、まず、格子定数の小さい高キャリア濃度領域と格子定数の大きい低キャリア濃度領域との格子定数差を、キャリア濃度遷移層２の膜厚増大に応じて徐々に緩和することができる。仮にキャリア濃度遷移層２が設けられていないと、高キャリア濃度領域と低キャリア濃度域との界面に大きな応力がかかるはずである。この応力をキャリア濃度遷移層２が緩和することで、エピタキシャル成長で生じる転位および結晶欠陥を抑制することができる。特に、実施の形態では第一濃度勾配条件Ｃ１を設けている。その結果、キャリア濃度遷移層２の濃度勾配に、転移および結晶欠陥の抑制に最低限必要な程度の緩やかさを持たせることができる。
【００４０】
他の効果として、炭化珪素ウエハ１００を用いて製造した電力用半導体装置、例えば後述の半導体装置４０、４２などを通電使用する時に利点がある。キャリア濃度遷移層２と炭化珪素基板１との界面３０の応力が緩和されるので、界面３０における転位発生が抑制される。仮にキャリア濃度遷移層２を設けない場合には、電力用半導体装置の製造後における通電時のエネルギーによって、高キャリア濃度である炭化珪素基板１と低キャリア濃度であるエピタキシャル層３との界面で応力が生じ、この応力に起因した転位および結晶欠陥によって結晶品質が低下するおそれがある。この点に関し、キャリア濃度遷移層２を設けた場合には、電力用半導体装置を通電した場合にも高キャリア濃度の炭化珪素基板１と低キャリア濃度であるキャリア濃度遷移層２との界面３０において転位および結晶欠陥が抑制されることが本願発明者により確認された。なお、後述する変形例のようにキャリア濃度遷移層２の直下にある層が他のエピタキシャル層である場合には、キャリア濃度遷移層２と他のエピタキシャル層との界面で応力緩和効果を得ることができる。
【００４１】
更に他の効果として、炭化珪素基板１とキャリア濃度遷移層２との界面３０で十分に大きなキャリア濃度差を生じさせることができる。その結果、ＦＴ−ＩＲ法に基づく界面検出が可能となる。よってＦＴ−ＩＲ法によりエピタキシャル膜厚測定を制度よく行うことができる。つまり、ＦＴ−ＩＲ法によって図３の厚さＴを正確に測ることができる。エピタキシャル層３を分離したエピタキシャル膜厚測定も可能となる。
【００４２】
更に他の効果として、キャリア濃度遷移層２の形成工程においてドーパントガスの流量変化が急激になることを抑制できる。このため、結晶欠陥が生じることを抑制しつつキャリア濃度遷移層２を形成することができる。この点に関しては、後述する「実施の形態の製造方法」において詳しく説明する。
【００４３】
図４は、本発明の実施の形態にかかるキャリア濃度遷移層２の所定濃度範囲Ｓを説明するためのグラフである。図４に示すように、所定濃度範囲Ｓ内に収まる連続的な濃度勾配であれば、様々な形状および勾配の濃度勾配を設定することができる。図３のキャリア濃度ＮＴＲの代わりに、例えば図４のキャリア濃度ＮＴＲ１あるいはキャリア濃度ＮＴＲ２が用いられてもよい。
【００４４】
キャリア濃度遷移層２のキャリア濃度範囲については、次のように範囲を変形することもできる。所定濃度範囲Ｓは、上記第一濃度勾配条件および第二濃度勾配条件に変えて、下記の第三濃度勾配条件および第四濃度勾配条件によって定められてもよい。第三濃度勾配条件は、式（１１）に、Ａ＝１．０８、Ｂ＝４．４５×１０−３、Ｃ＝１．００およびＤ＝１．０７を代入して得られる。下記の式（１４）が、第三濃度勾配条件を示す。第四濃度勾配条件は、式（１１）にＡ＝１．６０、Ｂ＝２．７８×１０−２、Ｃ＝０．９７およびＤ＝１．２０を代入して得られる。下記の式（１５）が、第四濃度勾配条件を示す。これにより、界面での応力緩和効果、ＦＴ−ＩＲ法での界面検出効果、および製造場面の優位性を、より一層高めることができる。
【００４５】
【数８】
0006743905.tif 000009
【００４６】
【数９】
0006743905.tif 000010
【００４７】
キャリア濃度遷移層２の厚さについては、次のように範囲を設定することもできる。キャリア濃度遷移層２の厚みＴｂｕｆが１０μｍより厚い場合には、結晶欠陥低減効果を十分に得ることができる。しかし、キャリア濃度の勾配が不足すると界面３０における赤外反射光が少なくなり、エピタキシャル膜厚のＦＴ−ＩＲ測定が難しくなるおそれがある。その一方で、キャリア濃度遷移層２が０．３μｍより薄い場合には応力緩和効果が低くなる。従って、キャリア濃度遷移層２の好ましい膜厚は０．３μｍ〜１０μｍの範囲内である。さらに、キャリア濃度遷移層２の膜厚は、０．５μｍ〜３μｍの範囲内とすることがさらに好ましく、１μｍ〜３μｍの範囲内とすることが更に好ましい。
【００４８】
キャリア濃度遷移層２のキャリア濃度初期値については、次のような範囲で設定することもできる。
【００４９】
まず、キャリア濃度初期値の下限値について検討する。炭化珪素の格子定数はキャリア濃度に依存し、キャリア濃度が高いほど格子定数が小さくなる。キャリア濃度遷移層２のキャリア濃度初期値が１×１０１７ｃｍ−３よりも小さい場合には、エピタキシャル層３とキャリア濃度遷移層２との格子定数差が小さいので、結晶欠陥増大の問題はそれほど大きくない。キャリア濃度遷移層２のキャリア濃度初期値が１×１０１７ｃｍ−３以上であると、エピタキシャル層３とキャリア濃度遷移層２との格子定数差が大きくなり、本実施の形態にかかる炭化珪素ウエハ１００の技術的メリットが高い。さらに、キャリア濃度遷移層２のキャリア濃度初期値が２×１０１９ｃｍ−３より高い場合、エピタキシャル層３とキャリア濃度遷移層２との格子定数差が過大となり、本実施の形態にかかる炭化珪素ウエハ１００の技術的メリットがさらに高い。
【００５０】
次に、キャリア濃度初期値の上限値について検討する。炭化珪素基板１のキャリア濃度が２×１０１９ｃｍ−３以上である場合には、炭化珪素基板１に内在する転位および結晶欠陥が急激に増大する。従って、実際上は、炭化珪素基板１のキャリア濃度は２×１０１９ｃｍ−３以下に制限される。その結果、炭化珪素ウエハ１００の場合には、炭化珪素基板１の上に成長させられるキャリア濃度遷移層２のキャリア濃度初期値も、炭化珪素基板１のキャリア濃度と同じ２×１０１９ｃｍ−３以下に制限される。
【００５１】
これらの上下限値の検討から、本実施の形態にかかる炭化珪素ウエハ１００の技術的メリットを享受するためには、キャリア濃度遷移層２のキャリア濃度初期値が１×１０１７ｃｍ−３〜２×１０１９ｃｍ−３の範囲内であることが好ましい。さらに、通常の炭化珪素パワー半導体デバイス用としての炭化珪素基板１のキャリア濃度を考慮すると、より好ましくは１×１０１８ｃｍ−３〜７×１０１８ｃｍ−３の範囲内にキャリア濃度遷移層２のキャリア濃度初期値が設定される。
【００５２】
炭化珪素ウエハ１００の構造には、さらに次に述べる変形を施すことができる。図５〜図８は、本発明の実施の形態の変形例にかかる炭化珪素ウエハ１０１〜１０４の部分拡大図およびキャリア濃度分布を示すグラフである。なお、図５〜図８に示すキャリア濃度分布図は、参考用に示す模式的なグラフであり、濃度勾配の有無がわかる程度の簡略なものとしている。したがって、図５〜図８に示すグラフの実際の傾きおよび曲率などは、キャリア濃度分布の具体的数値を限定するものではない。
【００５３】
図５に示す炭化珪素ウエハ１０１のように、炭化珪素基板１とキャリア濃度遷移層２との間に、エピタキシャル層１３ａが設けられていても良い。エピタキシャル層１３ａは、厚さ方向に均一なキャリア濃度Ｎ１を有する。キャリア濃度Ｎ１は、炭化珪素基板１の第一キャリア濃度ＮＳＵＢよりも低く、エピタキシャル層３の第二キャリア濃度ＮＥＰよりも高い。キャリア濃度Ｎ１と第一キャリア濃度ＮＳＵＢとの差は、一例として、第一キャリア濃度ＮＳＵＢがキャリア濃度Ｎ１よりも２〜５倍程度高くなるような濃度差としてもよい。ただし、変形例として、キャリア濃度Ｎ１は、第一キャリア濃度ＮＳＵＢと同じであってもよい。また、変形例として、エピタキシャル層１３ａが、第一キャリア濃度ＮＳＵＢより大きなキャリア濃度Ｎ２を有してもよい。図５の変形例においても、キャリア濃度遷移層２の直下にあるエピタキシャル層１３ａとキャリア濃度遷移層２との界面３１において、上述した実施の形態で説明した結晶性と膜厚計測の両立という効果を得ることができる。なお、キャリア濃度遷移層２の直下にあるエピタキシャル層１３ａのキャリア濃度Ｎ１が、キャリア濃度遷移層２の直上にあるエピタキシャル層３の第二キャリア濃度ＮＥＰよりも１０〜１０００倍高いことが好ましい。キャリア濃度遷移層２の技術的利点をより一層発揮することができるからである。
【００５４】
図６に示す炭化珪素ウエハ１０２のように、キャリア濃度遷移層２とエピタキシャル層３との間に、エピタキシャル層１３ｂが設けられていても良い。エピタキシャル層１３ｂは、厚さ方向に均一なキャリア濃度Ｎ６を有する。キャリア濃度Ｎ６は、キャリア濃度遷移層２のキャリア濃度ＮＴＲの最小値Ｎ７よりも低く、エピタキシャル層３の第二キャリア濃度ＮＥＰよりも高い。第二キャリア濃度ＮＥＰとキャリア濃度Ｎ６との濃度差は、一例として、キャリア濃度Ｎ６が第二キャリア濃度ＮＥＰよりも２〜５倍程度高くなるような濃度差としてもよい。キャリア濃度ＮＴＲの最小値Ｎ７とキャリア濃度Ｎ６との濃度差は、一例として、最小値Ｎ７がキャリア濃度Ｎ６よりも２〜５倍程度高くなるような濃度差としてもよい。ただし、変形例として、キャリア濃度Ｎ６は、第二キャリア濃度ＮＥＰと同じであってもよく、あるいはキャリア濃度ＮＴＲの最小値Ｎ７と同じであってもよい。図６の変形例においても、キャリア濃度遷移層２と炭化珪素基板１との界面３０において、上述した実施の形態で説明した結晶性と膜厚計測の両立という効果を得ることができる。なお、キャリア濃度遷移層２の直下にある炭化珪素基板１の第一キャリア濃度ＮＳＵＢが、キャリア濃度遷移層２の直上にあるエピタキシャル層１３ｂのキャリア濃度Ｎ６よりも１０〜１０００倍高いことが好ましい。キャリア濃度遷移層２の技術的利点をより一層発揮することができるからである。
【００５５】
図７に示す炭化珪素ウエハ１０３のように、炭化珪素基板１とエピタキシャル層３との間に、複数のキャリア濃度遷移層２ａ、２ｂが設けられてもよい。具体的には、炭化珪素ウエハ１０３では、第一キャリア濃度遷移層２ａと第二キャリア濃度遷移層２ｂとを重ねている。第一キャリア濃度遷移層２ａは、炭化珪素基板１上にエピタキシャル成長された層であり、キャリア濃度遷移層２と同様に設計および製造できる。ただし、第一キャリア濃度遷移層２ａのキャリア濃度最小値Ｎ３は、エピタキシャル層３の第二キャリア濃度ＮＥＰよりも高い。第二キャリア濃度遷移層２ｂのキャリア濃度初期値は、第一キャリア濃度遷移層２ａのキャリア濃度最小値Ｎ３と一致する。第二キャリア濃度遷移層２ｂは、膜厚増大に伴ってキャリア濃度が低下し最大膜厚においてエピタキシャル層３と同じ第二キャリア濃度ＮＥＰとなる。
【００５６】
第一キャリア濃度遷移層２ａおよび第二キャリア濃度遷移層２ｂの両方の濃度勾配が、実施の形態にかかるキャリア濃度遷移層２と同様に、所定濃度範囲Ｓに収まるように設定されてもよい。ただし、所定濃度範囲Ｓに収まっている限りは、第一キャリア濃度遷移層２ａの濃度勾配と第二キャリア濃度遷移層２ｂの濃度勾配とが異なる勾配を持っていてもよい。図７の炭化珪素ウエハ１０３においても、第一キャリア濃度遷移層２ａと炭化珪素基板１との界面３０において、上述した実施の形態で説明した結晶性と膜厚計測の両立という効果を得ることができる。また、第二キャリア濃度遷移層２ｂと第一キャリア濃度遷移層２ａとの界面３２においても、上述した実施の形態で説明した結晶性と膜厚計測の両立という効果を得ることができる。
【００５７】
さらなる好ましい変形例として、第一キャリア濃度遷移層２ａおよび第二キャリア濃度遷移層２ｂの少なくとも一方が、第三濃度勾配条件および第四濃度勾配条件とによって定められた所定濃度範囲に収まるように濃度勾配を設定されてもよい。
【００５８】
なお、第一キャリア濃度遷移層２ａと第二キャリア濃度遷移層２ｂのうち一方のキャリア濃度遷移層の濃度勾配のみが、実施の形態にかかるキャリア濃度遷移層２と同様に所定濃度範囲Ｓに収まるように設定されてもよい。この一方のキャリア濃度遷移層の直下の層とこの一方のキャリア濃度遷移層との界面において、上述した実施の形態で説明した結晶性と膜厚計測の両立という効果を得ることができる。第一キャリア濃度遷移層２ａと第二キャリア濃度遷移層２ｂのうち他方の層は、所定濃度範囲Ｓに収まらない濃度勾配を有してもよい。
【００５９】
図８に示す炭化珪素ウエハ１０４のように、第一キャリア濃度遷移層２ａと第二キャリア濃度遷移層２ｂとの間に、中間エピタキシャル層１４が設けられてもよい。中間エピタキシャル層１４は、厚さ方向に均一な中間キャリア濃度Ｎ４を有する。中間キャリア濃度Ｎ４は、第一キャリア濃度遷移層２ａのキャリア濃度最小値Ｎ５よりも低く、第二キャリア濃度遷移層２ｂのキャリア濃度初期値と等しい。中間キャリア濃度Ｎ４と最小値Ｎ５との濃度差は、一例として、２〜５倍程度としてもよい。図８の変形例においても、第一キャリア濃度遷移層２ａと炭化珪素基板１との界面３０および第二キャリア濃度遷移層２ｂと中間エピタキシャル層１４との界面３３において、上述した実施の形態で説明した結晶性と膜厚計測の両立という効果を得ることができる。
【００６０】
なお、図８の変形例において、第一キャリア濃度遷移層２ａの直下にある炭化珪素基板１の第一キャリア濃度ＮＳＵＢが、第一キャリア濃度遷移層２ａの直上にある中間エピタキシャル層１４の中間キャリア濃度Ｎ４よりも１０〜１０００倍高いことが好ましい。これとともに又はこれに代えて、第二キャリア濃度遷移層２ｂの直下にある中間エピタキシャル層１４の中間キャリア濃度Ｎ４が、第二キャリア濃度遷移層２ｂの直上にあるエピタキシャル層３の第二キャリア濃度ＮＥＰよりも１０〜１０００倍高いことが好ましい。第一キャリア濃度遷移層２ａおよび第二キャリア濃度遷移層２ｂの技術的利点をより一層発揮することができるからである。
【００６１】
なお、図示しないが、図５に示す炭化珪素ウエハ１０１に、さらに図６のエピタキシャル層１３ｂを追加してもよい。図７に示す炭化珪素ウエハ１０３に、図５および図６のエピタキシャル層１３ａ、１３ｂの少なくとも一方を追加してもよい。図８に示す炭化珪素ウエハ１０４に、図５および図６のエピタキシャル層１３ａ、１３ｂの少なくとも一方を追加してもよい。
【００６２】
実施の形態のデバイス構造．
図９は、本発明の実施の形態にかかる半導体装置４０を示す図である。半導体装置４０は、ＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）である。半導体装置４０は、半導体チップ１５０の表面にトランジスタ表面構造５０を形成し、半導体チップ１５０の裏面に裏面電極であるドレイン電極９を設けたものである。半導体チップ１５０は、実施の形態にかかる炭化珪素ウエハ１００と同じ層構造を有している。半導体チップ１５０は、トランジスタ表面構造５０等を形成した後のいわゆる後工程処理において炭化珪素ウエハ１００をダイシングすることで得られるからである。よって、半導体チップ１５０は、炭化珪素基板１と、キャリア濃度遷移層２と、ドリフト層３とを備えている。ここで、エピタキシャル層３をドリフト層３として利用しているので、両者に同じ符号を付している。
【００６３】
トランジスタ表面構造５０は、ドリフト層３の表面に形成されている。トランジスタ表面構造５０は、具体的には、ドリフト層３に不純物注入により形成された一組のベース領域４と、この一組のベース領域内にそれぞれ形成されたソース領域５と、一方のベース領域４およびソース領域５と他方のベース領域４およびソース領域５とをまたぐように形成されたゲート絶縁膜６と、ゲート絶縁膜６の上に形成されたゲート電極７と、ソース領域５の上に形成されたソース電極８と、を備えている。
【００６４】
半導体装置４０の製造方法を説明する。炭化珪素ウエハ１００を準備し、ドリフト層３表面に互いに離間した予め定めた所定部位にレジストなどによりマスクを形成する。マスク形成後に不純物をイオン注入する。その結果、一対のＰ型のベース領域４を形成する。ドリフト層３中でＰ型となる不純物としては、例えばボロン（Ｂ）あるいはアルミニウム（Ａｌ）などが挙げられる。さらに上記各Ｐ型ベース領域４中にレジストなどによりマスクを形成し、Ｎ型のソース領域５を形成後、マスクを除去する。Ｎ型不純物としては例えばリン（Ｐ）あるいは窒素（Ｎ）などが挙げられる。続いてイオン注入後に熱処理装置によってウエハを高温で熱処理すると、Ｎ型およびＰ型の注入イオンが電気的に活性化される。ゲート絶縁膜６を熱酸化、或いは堆積によって形成する。ゲート絶縁膜６上にゲート電極７を成膜、およびパターニングする。ゲート電極７は、一対のベース領域４およびソース領域５を跨ぐように設けられる。ゲート電極７の中央が、ベース領域４間に露出したドリフト層３が中央上に位置するように、ゲート電極７がパターニングされる。さらに、各ソース領域５上のゲート絶縁膜６の残余の部分を、リソグラフィ技術およびエッチング技術によって除去する。除去後、ソース領域５が露出した部分にソース電極８を成膜し、ソース電極８をパターニングする。以上により、トランジスタ表面構造５０が完成する。その後、炭化珪素基板１の裏面側にドレイン電極９を形成する。これらのプロセスのあと、炭化珪素ウエハ１００をダイシングしてチップ化する。その結果、図９に示すＭＯＳＦＥＴ素子構造の主要部を有する半導体装置４０が提供される。
【００６５】
なお、半導体装置４０はいわゆるプレーナゲート型の絶縁ゲート構造を備えるＭＯＳＦＥＴである。しかしながら、半導体装置４０の絶縁ゲート構造をいわゆるトレンチゲート型としても良い。また、半導体装置４０にＰ型のコレクタ層を追加して絶縁ゲート型バイポーラトランジスタ（ＩＧＢＴ）に変形してもよく、このＩＧＢＴをトレンチゲート型としてもよい。これらの変形は既に公知の技術であり新規な事項ではないので、詳細説明は省略する。
【００６６】
図１０は、本発明の実施の形態にかかる他の半導体装置４２を示す図である。半導体装置４２は、炭化珪素ショットキーバリアダイオード（ＳｉＣ−ＳＢＤ）である。半導体装置４２は、半導体チップ１５２の表面にＳＢＤ表面構造５２を形成し、半導体チップ１５２の裏面に裏面電極であるオーミック電極１２を設けたものである。半導体チップ１５２は、実施の形態にかかる炭化珪素ウエハ１００と同じ層構造を有している。半導体チップ１５２は、ＳＢＤ表面構造５２等を形成した後のいわゆる後工程処理において炭化珪素ウエハ１００にダイシングを行うことで得られるからである。よって、半導体チップ１５２は、炭化珪素基板１と、キャリア濃度遷移層２と、ドリフト層３とを備えている。ここで、エピタキシャル層３をドリフト層３として利用しているので、両者に同じ符号を付している。
【００６７】
ＳＢＤ表面構造５２は、ドリフト層３の表面に形成されている。ＳＢＤ表面構造５２は、具体的には、ドリフト層３に不純物注入により形成された一組のイオン注入層１０と、この一組のイオン注入層１０をまたぐように形成されたショットキー電極１１とを備えている。なおイオン注入層１０は終端構造１０とも呼称される。
【００６８】
半導体装置４２の製造方法を説明する。炭化珪素ウエハ１００を準備し、ドリフト層３の表面上に所望のパターンのフォトレジストパターニングマスクを形成する。そのマスクの上から不純物イオンを注入し、Ｎ型のドリフト層３の表面にイオン注入層１０を形成する。その後、マスクおよび犠牲酸化膜を除去する。注入された不純物原子を活性化させるために活性化アニール行うことで、Ｐ型の終端構造１０を形成する。炭化珪素基板１の裏面にオーミック電極１２を形成し、熱処理をおこなう。さらに炭化珪素基板１の表面にショットキー電極１１を形成する。これらのプロセスのあと、炭化珪素ウエハ１００をダイシングしてチップ化する。その結果、図１０に示す素子構造主要部を有する半導体装置４２が提供される。
【００６９】
なお、半導体装置４２はショットキーバリアダイオードであるが、半導体装置４２をＰＮダイオードとしてもよい。
【００７０】
なお、上述した本実施の形態にかかる炭化珪素ウエハ１００の変形例は、全て、半導体装置４０、４２の半導体チップ１５０、１５２に適用されうる。つまり、前述した各種変形を施した炭化珪素ウエハ１００にトランジスタ表面構造５０など又はＳＢＤ表面構造５２などを形成した後にダイシングしてチップ化してもよい。また、炭化珪素ウエハ１００の代わりに、炭化珪素ウエハ１０１〜１０４を用いてもよい。
【００７１】
実施の形態の製造方法．
図１１は、本発明の実施の形態にかかる半導体装置の製造方法を示すフローチャートである。
【００７２】
（ステップＳ１００）
４°のオフ角を有するＮ型の炭化珪素基板１を準備する。炭化珪素エピタキシャル装置内に上記炭化珪素基板１を配置する。
【００７３】
（ステップＳ１０２）
キャリアガスとして水素ガスを炭化珪素エピタキシャル装置内に流す。炭化珪素エピタキシャル装置の炉内温度を予め定めた所定温度まで上昇させる。所定温度は、一例として１４５０℃〜１６５０℃である。
【００７４】
（ステップＳ１０４）
炉内温度が予め定めた所定温度まで達した後に、所定時間この所定温度を保持してエピタキシャル成長前にガスによるエッチングをおこなう。
【００７５】
（ステップＳ１０６）
ガスによるエッチングをおこなった後、成長ガスとドーパントガスとを導入してキャリア濃度遷移層２の成長を開始する。成長ガスとしては、例えばモノシランなどのシラン系ガスと、例えばプロパンなどの炭化水素系ガスとを用いることができる。ドーパントガスとしては、例えば窒素を用いることができる。なお、エッチングおよび結晶成長時に、塩化水素などの塩素系ガスを炭化珪素エピタキシャル装置に導入しても構わない。
【００７６】
（ステップＳ１０８）
キャリア濃度遷移層２の成長の際には、所望のキャリア濃度となるよう、モノシランおよびプロパンの流量および比率と窒素流量とを調整する。一例として、モノシラン流量＝２０ｃｃｍ、プロパン流量＝７ｃｃｍ、Ｃ／Ｓｉ比＝１．０５、および窒素流量＝１００ｃｃｍなどとしてもよい。本実施の形態では、キャリア濃度遷移層２の濃度変化をガス流量の連続的変化によって実現する。キャリア濃度遷移層２の成長時、モノシラン流量を時間経過に応じて連続的に増加させると同時に、窒素流量を時間経過に応じて連続的に減少させることでキャリア濃度遷移層２が得られる。一例として、モノシランを２０ｃｃｍから１６０ｃｃｍまで、プロパンを７ｃｃｍから５６ｃｃｍまで、それぞれ３００秒かけて増加させてもよい。この増加と同時に、窒素流量を１００ｃｃｍから１０ｃｃｍまで３００秒かけて減少させてもよい。成長ガスの流量増加およびドーパントガスの流量低減は、線形につまり一次関数的な変化であってもよく、完全に線形ではなく緩やかに流量変化率を変えるものであってもよい。
【００７７】
（ステップＳ１１０）
本実施の形態では、ステップＳ１０８でキャリア濃度遷移層２を成長した後、連続してエピタキシャル層３を成長させる。エピタキシャル層３の成長条件は例えばモノシラン１６０ｃｃｍ、プロパン５６ｃｃｍ、窒素１０ｃｃｍでもよい。エピタキシャル層３は厚さ方向に均一な第二キャリア濃度ＮＥＰを有するので、濃度勾配をつける必要がない。よってステップＳ１０８のように時間経過に応じたガス流量等の積極的変更は不要である。なお、キャリア濃度遷移層２とエピタキシャル層３の間でエピタキシャル成長を中断することもできる。しかし、成長を中断する場合には、ガス切替えにともなう結晶欠陥発生の可能性がある。従って、実施の形態のように成長中断はおこなわず連続成長とする方が結晶欠陥の抑制の観点から好ましい。
【００７８】
（ステップＳ１１１）
エピタキシャル層３を成長させた後、ＦＴ−ＩＲ法を用いて膜厚が計測される。キャリア濃度遷移層２が設けられることで、キャリア濃度遷移層２と炭化珪素基板１との界面３０において、ＦＴ−ＩＲ法に基づく膜厚計測に必要な赤外反射光を得ることができる。
【００７９】
この時点で、正確な膜厚管理と良好な結晶性とを両立できるように改善された炭化珪素ウエハ１００が提供される。この炭化珪素ウエハ１００が単体で販売されてもよい。
【００８０】
（ステップＳ１１２）
実施の形態では、ステップＳ１１１の次にさらに炭化珪素ウエハ１００に表面プロセスを行う。表面プロセスは、トランジスタ表面構造５０またはＳＢＤ表面構造５２を形成するための工程である。表面プロセスの詳細は図９および図１０を用いて既に述べたので、ここでは省略する。
【００８１】
（ステップＳ１１４）
次に、炭化珪素ウエハ１００の裏面に、図９および図１０で説明した裏面電極であるドレイン電極９またはオーミック電極１２を形成する。
【００８２】
（ステップＳ１１６）
その後、炭化珪素ウエハ１００に対してダイシングを施す。これは後工程の一つである。これによりチップ化されたものが、図９に示す半導体装置４０あるいは図１０に示す半導体装置４２である。
【００８３】
以上により、実施の形態にかかる半導体装置４０、４２が提供される。その後、半導体装置４０、４２のパッケージング、回路基板等への部品実装、および、ケース組込後樹脂封止あるいはモールド樹脂封止などが行われることで、パワー半導体モジュールが提供されてもよい。
【００８４】
実施の形態にかかる半導体装置の製造方法によれば、下記の利点がある。
【００８５】
炭化珪素エピタキシャル成長装置の成長炉内面および成長炉内部品には、多くの堆積物が存在する。成長炉内面および成長炉内部品との密着性が低い堆積物もある。急激なガスの切替えによりそれらの堆積物が巻き上げられ、炭化珪素ウエハ１００に付着すると、結晶欠陥を招くおそれがある。これに加えて、ガス流量制御に伴うドーパントガス流量のオーバーシュートまたはアンダーシュートが発生すると、所望のドーパント濃度を安定的に得ることが困難である。ガス流量のオーバーシュートまたはアンダーシュートが生じることが原因となり、炭化珪素ウエハ１００表面上で局所的にガス流量バランスが崩れるおそれがある。特に、シラン系ガスおよび炭化水素系ガスの比率は炭化珪素エピタキシャル成長において重要な条件の一つである。炭化珪素ウエハ１００表面上で局所的にガス流量バランスが変化することにより、結晶欠陥増加およびキャリア濃度の偏りを招くおそれがある。この点に関し、本実施の形態では、キャリア濃度遷移層２の濃度変化をガス流量の連続的変化によって実現している。そのためキャリア濃度遷移層２の成長中に、エピタキシャル成長を中断することがなく、成長ガス等の急激な流量増減および切替えが不要となる。
【００８６】
電力用半導体装置を作製する過程には、注入工程、ドナー活性化のためのアニール工程、および、電極および絶縁膜形成のための成膜工程が含まれる。これらの工程を経ることで、炭化珪素基板１には様々な熱的および機械的な力が加わる。この点に関し、本願発明者の研究の結果によれば、キャリア濃度遷移層２を設けた場合には、電力用半導体装置の製造過程において上記のような転位および結晶欠陥の抑制効果が得られることが確認された。
【００８７】
なお、上記製造方法に各種の変形を施してもよい。例えば、実施の形態ではドーパントガスとして窒素を用いている。窒素に代えて、窒素および他の元素を含む混合ガスを用いてもよく、炭化珪素に対してＮ型のドーパントとなる元素を含む他の混合ガスを用いてもよい。またＰ型半導体形成用のドーパントガスを用いてもよい。実施の形態では炭化珪素基板１およびエピタキシャル層３をＮ型半導体としているが、炭化珪素基板１およびエピタキシャル層３はＰ型半導体であってもよい。
【００８８】
なお、図１１に示したフローチャートに変形を施すことで、上述した本実施の形態にかかる炭化珪素ウエハ１００の変形例をそれぞれ製造してもよい。例えば、キャリア濃度遷移層２のキャリア濃度および膜厚の設定を様々に変更してもよい。例えば図５〜図８にかかる炭化珪素ウエハ１０１〜１０４の製造は、次のようにすればよい。図５に示す炭化珪素ウエハ１０１を製造するためには、図１１におけるステップＳ１０６とステップＳ１０８との間に、エピタキシャル層１３ａを設ける工程を追加すればよい。図６に示す炭化珪素ウエハ１０２を製造するためには、図１１におけるステップＳ１０８とステップＳ１１０との間に、エピタキシャル層１３ｂを設ける工程を追加すればよい。図７に示す炭化珪素ウエハ１０３を製造するためには、図１１におけるステップＳ１０８を複数回繰り返せばよい。ただし、キャリア濃度および膜厚の設定値は第一キャリア濃度遷移層２ａおよび第二キャリア濃度遷移層２ｂそれぞれに合わせて設計する必要がある。図８に示す炭化珪素ウエハ１０４を製造するためには、図１１におけるステップＳ１０８の後に、中間エピタキシャル層１４を設ける工程を追加し、さらにステップＳ１０８を繰り返した後に、次のステップに進めばよい。
【符号の説明】
【００８９】
１  炭化珪素基板、２  キャリア濃度遷移層、２ａ  第一キャリア濃度遷移層、２ｂ  第二キャリア濃度遷移層、３  エピタキシャル層（ドリフト層）、１３ａ、１３ｂ  エピタキシャル層、４  ベース領域、５  ソース領域、６  ゲート絶縁膜、７  ゲート電極、８  ソース電極、９  ドレイン電極、１０  イオン注入層（終端構造）、１１  ショットキー電極、１２  オーミック電極、１４  中間エピタキシャル層、３０〜３３  界面、４０、４２  半導体装置、５０  トランジスタ表面構造、５２  ＳＢＤ表面構造、１００〜１０４  炭化珪素ウエハ、１５０、１５２  半導体チップ、Ｃ１  第一濃度勾配条件、Ｃ２  第二濃度勾配条件
【図１】
0006743905.tif 000019
【図２】
0006743905.tif 000020
【図３】
0006743905.tif 000021
【図４】
0006743905.tif 000022
【図５】
0006743905.tif 000023
【図６】
0006743905.tif 000024
【図７】
0006743905.tif 000025
【図８】
0006743905.tif 000026
【図９】
0006743905.tif 000027
【図１０】
0006743905.tif 000028
【図１１】
0006743905.tif 000029